(57)【特許請求の範囲】
【請求項１】
造塩タイプ油溶性染料と、グリコールエーテル系有機溶剤と、前記有機溶剤に可溶な樹脂と、
テトラデカン酸・ペンタデカン酸・ヘキサデカン酸から選ばれる高級脂肪酸とテトラデカノール・ペンタデカノール・ヘキサデカノール・ヘプタデカノール・オクタデカノールから選ばれる高級脂肪族アルコールとの飽和脂肪酸エステルと、
ポリオキシエチレンアルキルアミン及びポリオキシエチレンアルキルエーテルリン酸ジエステルの少なくとも一方と、を少なくとも含有する浸透印用油性インキ。
【発明の詳細な説明】
【０００１】
【発明の属する技術分野】
本発明は、多孔性ゴム・多孔性ポリエチレンなどを印字体に用いた、いわゆる浸透印と呼ばれるスタンプや、スタンプ台に含浸させて使用する油性インキに関するものである。
【０００２】
【従来の技術】
速乾性のある油性インキは、紙だけでなく、ガラス・陶磁器・布などにも押印でき、押印後は印影がすみやかに乾燥する特徴があるが、その一方印面や盤面を露出させたまま放置しておくとインキが乾燥して樹脂等が硬化して使用不可能となる欠点があった。いわゆるドライアップである。
この欠点を解決すべく、不使用時には蓋をして密閉したり、溶剤不透過のアルミパックに封入したりしていた。
しかし、長期的なドライアップ防止策にはならず、また長時間使用する場合は使用中にドライアップしてしまう欠点あった。
【０００３】
【発明が解決しようとする課題】
そこで、本出願人は研究の結果、速乾性の油性インキでありながらドライアップしない油性インキを見出すことに成功した。
【０００４】
【課題を解決するための手段】
造塩タイプ油溶性染料と、グリコールエーテル系有機溶剤と、前記有機溶剤に可溶な樹脂と、
テトラデカン酸・ペンタデカン酸・ヘキサデカン酸から選ばれる高級脂肪酸とテトラデカノール・ペンタデカノール・ヘキサデカノール・ヘプタデカノール・オクタデカノールから選ばれる高級脂肪族アルコールとの飽和脂肪酸エステルと、
ポリオキシエチレンアルキルアミン及びポリオキシエチレンアルキルエーテルリン酸ジエステルの少なくとも一方と、を少なくとも含有する浸透印用油性インキ。
【０００５】
以下、本発明を詳細に説明する。
本発明では着色剤として油溶性染料を用い、油性インキ用染料として一般に市販されているモノアゾ、ジスアゾ、金属錯塩型モノアゾ、アントラキノン、フタロシアニン、トリアリルメタン等の油溶性染料を用いることができる。その中でも造塩タイプ油溶性染料が最も好ましい結果を示す。造塩タイプ油溶性染料は、酸性染料・直接染料・塩基性染料等の親水基を疎水基に置換した染料であって、本発明では、酸性染料の親水基をカチオン活性剤・樹脂塩基・アミン・塩基性染料等の疎水基で置換したもの、直接染料の親水基をカチオン活性剤・樹脂塩基・アミン・塩基性染料等の疎水基で置換したもの、塩基性染料の親水基をアニオン活性剤・樹脂酸・酸性染料・直接染料等の疎水基で置換したものを使用できる。
【０００６】
有機溶剤は、グリコールエーテル系有機溶剤が必須であり、エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノフェニルエーテル、エチレングリコールモノ−２−エチルブチルエーテル、エチレングリコールジブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールジエチルエーテル、ジエチレングリコールジブチルエーテル、プロピレングリコールモノメチルエーテル、プロピレングリコールモノエチルエーテル、プロピレングリコールモノプロピルエーテル、プロピレングリコールモノブチルエーテル、プロピレングリコールターシャリーブチルエーテル、プロピレングリコールモノフェニルエーテル、ジプロピレングリコールモノメチルエーテル、ジプロピレングリコールモノｎ−ブチルエーテル、トリプロピレングリコールモノメチルエーテル、トリプロピレングリコールモノｎ−ブチルエーテル、３−メチル−３−メトキシブタノールなどを使用することができる。
これらのグリコールエーテル系有機溶剤は、単独で使用しても良いし２以上を混合して使用しても良い。
また、前記グリコールエーテル系有機溶剤以外に他の揮発性有機溶剤を少量混合することができ、酢酸メチル・酢酸エチル・酢酸プロピル・酢酸ブチル・乳酸メチル・乳酸エチル・乳酸プロピル・乳酸ブチル・メタノール・エタノール・プロパノール・ブタノール・イソブチルグリコールなどを混合することもできる。
【０００７】
樹脂は油溶性樹脂を用い、ロジン樹脂、マレイン酸変性ロジン樹脂、フマル酸変性ロジン樹脂、フェノール変性ロジン樹脂、アクリル樹脂、エステル樹脂、セルロース樹脂、フェノール樹脂、ポリブチルブチラール等を用いることができるが、特に、ケトンホルムアルデヒド樹脂、アルキルフェノール樹脂、ロジン変性樹脂が好ましく用いられる。
【０００８】
飽和脂肪酸エステルは、テトラデカン酸、ペンタデカン酸、ヘキサデカン酸から選ばれる高級脂肪酸と、テトラデカノール、ペンタデカノール、ヘキサデカノール、ヘプタデカノール、オクタデカノールから選ばれる高級脂肪族アルコールとの飽和脂肪酸エステルを用いる。前記高級脂肪酸と前記高級脂肪族アルコールは、それぞれが多数の異性体を有しているが、エステル化した飽和脂肪酸エステルの融点が２０℃以下とならない組み合せであれば、直鎖、分枝鎖を問わず、いずれのものも使用できる。本発明では特に、テトラデカン酸テトラデシル、ヘキサデカン酸テトラデシル、テトラデカン酸ヘキサデシル、ヘキサデカン酸ヘキサデシル、テトラデカン酸オクタデシル、ヘキサデカン酸オクタデシルが好ましく用いられ、直鎖のものが最もよい結果を得る。
前記飽和脂肪酸エステルは単独又は２以上を混合して使用することができる。配合量は、インキ全量に対して０．１重量％〜３．０重量％の範囲で本願の効果を発揮するが、０．５重量％〜２．０重量％の範囲が特に好ましい結果を示す。
【０００９】
また、本発明では、１，２−ベンズイソチアゾリン−３−オンなどの防腐防かび剤、ポリオキシエチレンアルキルアミン、ポリオキシエチレンアルキルエーテルリン酸ジエステルなどの染料溶解助剤、ベンジルアルコール・エチルグリコール・プロピルグリコールなどの浸透剤、ベンゾトリアゾールなどの防錆剤等、通常インキに用いられる添加剤を添加することができる。
【００１０】
【実施例】
以下、本発明を実施例をもって説明する。
0004234835.tif 000002
以上の物質を混合し、赤色インキを得た。
（比較例１）
実施例１からヘキサデカン酸ヘキサデシルを除いて赤色インキを作成した。
（実施例２）
ビクトリアピュアブルーと
酸性フタロシアニンブルーの造塩染料        ７．５重量％
プロピレングリコールモノブチルエーテル      ３７．０重量％
３−メチル−３−メトキシブタノール          ３７．０重量％
ロジン変性樹脂                                ７．７量％
アルキルフェノール樹脂                        ７．７重量％
ポリビニルブチラール                          ２．５重量％
テトラデカン酸オクタデシル                    ０．６重量％
以上の物質を混合し、青色インキを得た。
（比較例２）
実施例２からテトラデカン酸オクタデシルを除いて青色インキを作成した。
（実施例３）
タートラジンとローダミン６Ｇの造塩染料        ６．５重量％
プロピレングリコールモノプロピルエーテル    ３７．５重量％
エチレングリコールモノブチルエーテル        ３７．５重量％
ケトンホルムアルデヒド樹脂                  １７．７重量％
テトラデカン酸テトラデシル                    ０．２重量％
テトラデカン酸ヘキサデシル                    ０．４重量％
ヘキサデカン酸オクタデシル                    ０．２重量％
以上の物質を混合し、赤色インキを得た。
（比較例３）
実施例３からテトラデカン酸テトラデシルとテトラデカン酸ヘキサデシルとヘキサデカン酸オクタデシルを除いて赤色インキを作成した。
（実施例４）
ビクトリアピュアブルーと
酸性フタロシアニンブルーの造塩染料        ７．５重量％
プロピレングリコールモノブチルエーテル      ３７．０重量％
エチレングリコールモノブチルエーテル        ３７．０重量％
ロジン変性樹脂                                ７．６重量％
ケトンホルムアルデヒド樹脂                    ７．６重量％
ポリビニルブチラール                          ２．５重量％
テトラデカン酸テトラデシル                    ０．４重量％
ヘキサデカン酸ヘキサデシル                    ０．４重量％
以上の物質を混合し、青色インキを得た。
（比較例４）
実施例４からテトラデカン酸テトラデシルとヘキサデカン酸ヘキサデシルを除いて青色インキを作成した。
（実施例５）
アシッドブラック５２と有機アミンの造塩染料  １０．０重量％
プロピレングリコールモノプロピルエーテル    ３５．０重量％
３−メチル−３−メトキシブタノール          ３５．０重量％
ケトン樹脂                                  １５．０重量％
ポリビニルブチラール                          ３．０重量％
テトラデカン酸テトラデシル                    ０．８重量％
ポリオキシエチレンドデシルアミン              １．２重量％
以上の物質を混合し、黒色インキを得た。
（比較例５）
実施例５からテトラデカン酸テトラデシルを除いて黒色インキを作成した。
【００１１】
表面積９５ｍｍ2の多孔性ＮＢＲゴム印字体を組み付けた浸透印に前記実施例及び比較例のインキを充填し試験を行なった。
温度２０℃・湿度６５％の室内において、前記浸透印のキャップを外した状態で２４時間放置した後、ポリプロピレンフィルムに押印し、印影の状態を調査した。
（印影の状態：  ○…鮮明な印影が得られた。  ×…印影が得られなかった。）
また、参考としてキャップを外す前の浸透印を用い、ポリプロピレンフィルムに押印した際のセット時間をあげておく。
以下、試験結果を表にする。
【００１２】
0004234835.tif 000003
【００１３】
【効果】
特定の飽和脂肪酸エステルを配合したことによって、浸透印の印面やスタンプ台の盤面に弱い皮膜を形成するので、キャップや蓋を外したまま放置しておいてもインキのドライアップを防止できる。再度使用する際は、皮膜が容易に壊れて使用可能となる。また、本発明はセット時間が影響されないので、すぐに乾燥する印影を得られる。